(57)【要約】  本開示は、例えば、重量基準でＨ３ＰＯ４：ＳｉＯ２として計算して、ホスフェート源対ケイ質担体材料源の比が約２．９：１〜約３．４：１の範囲内であるような量のホスフェート源およびケイ質担体材料源、ならびに乾燥粒子状材料を含む成形可能混合物から調製された、炭化水素の形成、例えば、オレフィンのオリゴマー化に有用な固体リン酸（ＳＰＡ）触媒組成物に関する。【特許請求の範囲】
【請求項１】
固体リン酸触媒組成物を製造するための方法であって、
以下を含む成形可能混合物を供するステップ：
Ｈ３ＰＯ４として計算して、約５０重量％〜約８５重量％の範囲内の量で成形可能混合物中に存在するホスフェート源、
例えば、Ｈ３ＰＯ４：ＳｉＯ２として重量基準で計算してホスフェート源とケイ質担体材料源との比が約２．９：１〜約４．５：１の範囲内であるように、ＳｉＯ２として計算して、約８重量％〜約３５重量％の範囲内の量で成形可能混合物中に存在するケイ質担体材料源、ならびに
約２重量％〜約２５重量％の範囲内の量で成形可能混合物中に存在する乾燥粒子状材料であって、
シリカ、
１種もしくは複数のリン酸ケイ素類、および／または
１種もしくは複数のリン酸類、１種もしくは複数のリン酸ケイ素類および任意選択的にケイ質担体材料を含む混合物、
を含み、乾燥粒子状材料中のケイ素の量が、焼成後基準でＳｉＯ２として計算して、少なくとも約１５重量％である、乾燥粒子状材料；
前記混合物を成形するステップ；および
成形された混合物を焼成するステップ；
を含む、方法。
【請求項２】
乾燥粒子状材料がリワーク材料である、請求項１に記載の方法。
【請求項３】
ホスフェート源とケイ質担体材料源と比が、Ｈ３ＰＯ４：ＳｉＯ２として重量基準で計算して、約２．９５：１〜約４．５：１の範囲内である、請求項１に記載の方法。
【請求項４】
ホスフェート源とケイ質担体材料源と比が、Ｈ３ＰＯ４：ＳｉＯ２として重量基準で計算して、約４．０５：１〜約４．４５：１の範囲内である、請求項１に記載の方法。
【請求項５】
成形された混合物が、約２５０℃〜約４２０℃の範囲内の温度で焼成される、請求項１に記載の方法。
【請求項６】
成形された混合物が、約２０分〜約４時間の範囲内の時間、焼成される、請求項１に記載の方法。
【請求項７】
ケイ質担体材料源が、珪藻土、滴虫土、繊毛土、フラー土、カオリン、セライト、人工多孔質シリカまたはそれらの任意の混合物を含む、請求項１に記載の方法。
【請求項８】
１種または複数のリン酸類、
１種または複数のリン酸ケイ素類、
１種または複数のさらなる無機ホスフェート、および
ケイ質担体材料、
を含む触媒組成物であって、
焼成固体リン酸触媒組成物中のホスフェートの量が、焼成後基準でＨ３ＰＯ４として計算して、約６０重量％〜約８０重量％の範囲内である、
触媒組成物。
【請求項９】
焼成固体リン酸触媒組成物中のホスフェートの量が、焼成後基準でＨ３ＰＯ４として計算して、約７４．５重量％〜約７６．５重量％の範囲内である、請求項８に記載の触媒組成物。
【請求項１０】
少なくとも７重量％の孔形成材料をさらに含む、請求項８に記載の触媒組成物。
【請求項１１】
ある量のオルトリン酸ケイ素および任意選択的にある量のピロリン酸ケイ素を含み、組成物中のオルトリン酸ケイ素とピロリン酸ケイ素との積分ＸＲＤ反射強度比が、少なくとも約５：１である、請求項８に記載の触媒組成物。
【請求項１２】
組成物１グラム当たり少なくとも約０．１７ｃｍ３の総細孔容積を有し、１グラム当たり少なくとも約１５ｃｍ３が少なくとも約１μｍの直径を有する細孔による、請求項８に記載の触媒組成物。
【請求項１３】
炭化水素を転化するための方法であって、炭化水素供給材料を、
１種または複数のリン酸類、
１種または複数のリン酸ケイ素類、
１種または複数のさらなる無機ホスフェート、および
ケイ質担体材料、
を含む触媒組成物と接触させるステップを含み、
焼成固体リン酸触媒組成物中のホスフェートの量が、焼成後基準でＨ３ＰＯ４として計算して、約６０重量％〜約８０重量％の範囲内である、方法。
【請求項１４】
炭化水素の転化が、オレフィンのオリゴマー化または芳香族炭化水素のアルキル化である、請求項１３に記載の方法。
【請求項１５】
炭化水素供給材料が、Ｃ３炭化水素、Ｃ４炭化水素またはそれらの任意の混合物を含む、請求項１３に記載の方法。
【発明の詳細な説明】
【技術分野】
【０００１】
関連出願への相互参照
本出願は、その全体が参照により本明細書に組み込まれる２０１７年３月１２日に出願された米国仮特許出願第６２／４７０，３１３号の優先権の利益を主張するものである。
【０００２】
本開示の分野
本開示は、一般に固体触媒材料に関する。より詳細には、本開示は、炭化水素の転化、例えばオレフィンのオリゴマー化において有用な固体リン酸（ＳＰＡ）触媒、そのようなＳＰＡ触媒を作製するための方法、および炭化水素を転化するための方法であって、炭化水素をそのような触媒と接触させるステップを含む、方法に関する。
【背景技術】
【０００３】
技術的背景
固体リン酸（ＳＰＡ）触媒は、様々な炭化水素転化プロセス、例えば、クメンおよびエチルベンゼンなどのアルキル芳香族生成物を製造するためのベンゼンおよび他の芳香族炭化水素のオレフィンによるアルキル化、ならびにオレフィンのオリゴマー化または重合、例えば、軽質オレフィンのより重質のオレフィンおよびパラフィン（「重合ガソリン」または「ポリガス（ｐｏｌｙｇａｓ）」）へのオリゴマー化におけるその有用性で知られる。従来のＳＰＡ触媒は、１種または複数のリン酸の、１種または複数のケイ質担体物質源との混合物を焼成することによって作製される。これにより、典型的には、リン酸（例えば、オルトリン酸、ピロリン酸、三リン酸）、リン酸のケイ質担体材料源との反応によって形成されたリン酸ケイ素、および一部の場合にはケイ質担体材料の複合混合物が得られる。有効な触媒は、典型的には、固体リン酸ケイ素上の液体リン酸の層であり、オルトリン酸ケイ素がオルトリン酸のリザーバーとして作用し得、これは望ましい触媒性材料である。
【０００４】
しかし、従来のＳＰＡ触媒は、特に頑強ではなく、経時的に劣化し得る（例えば、不活性化、分解などを介して）。さらに、触媒性能は、多くの場合、触媒材料の物理特性とバランスをとらなくてはならない。例えば、リン酸の量の増加により触媒性能は改善するが、持続使用に必要な物理特性を欠く触媒材料がもたらされる。経時的に従来のＳＰＡ触媒を使用するプロセスは、許容可能な転化レベルを維持するために、動作温度の上昇、反応器の空間速度の低下を必要とし得る。ひいては、高温により、望ましくない副生成物が生じ、触媒のコーキング率が上昇し、より緩徐な流速により、全体的な生産率が低下する。したがって、従来のＳＰＡ触媒の使用は、ＳＰＡ触媒を交換するために比較的頻繁に反応器を停止する必要があり、すべての結果として全体的なプロセス効率が低下する。
【発明の概要】
【発明が解決しようとする課題】
【０００５】
したがって、活性、圧壊強度、結晶化度、酸度（表面および／または全体）、ならびに多孔性のうちの１つまたは複数の領域が改善された、より頑強なＳＰＡ触媒へのニーズが存在している。
【課題を解決するための手段】
【０００６】
本開示の一態様は、固体リン酸触媒組成物を調製するための方法であって、
以下を含む成形可能混合物を供するステップ：
Ｈ３ＰＯ４として計算して、約５０重量％〜約８５重量％の範囲内の量で成形可能混合物中に存在するホスフェート源、
例えば、重量基準でＨ３ＰＯ４：ＳｉＯ２として計算してホスフェート源対ケイ質担体材料源の比が約２．９：１〜約４．５：１の範囲内であるように、ＳｉＯ２として計算して、約８重量％〜約３５重量％の範囲内の量で成形可能混合物中に存在するケイ質担体材料源、ならびに
約２重量％〜約２０重量％の範囲内の量で成形可能混合物中に存在する乾燥粒子状材料であって、
シリカ、
１種もしくは複数のリン酸ケイ素類、および／または
１種もしくは複数のリン酸類、１種もしくは複数のリン酸ケイ素類および任意選択的に、ケイ質担体材料を含む混合物、
を含み、乾燥粒子状材料中のケイ素の量が、焼成後基準でＳｉＯ２として計算して、少なくとも約１５重量％である乾燥粒子状材料；
前記混合物を成形するステップ；および
成形された混合物を焼成するステップ、
を含む方法に関する。
【０００７】
本開示の別の態様は、本明細書に記載される通りの方法によって作製される触媒組成物である。触媒組成物は、例えば、
１種または複数のリン酸類、
１種または複数のリン酸ケイ素類、および
任意選択的に、ケイ質担体材料
から本質的になり得る。
【０００８】
本開示の別の態様は、
１種または複数のリン酸類、
１種または複数のリン酸ケイ素類、
任意選択的に、１種または複数のさらなる無機ホスフェート、および
任意選択的に、ケイ質担体材料
を含む、例えば、それらから本質的になる焼成固体リン酸触媒組成物であって、
焼成固体リン酸触媒組成物中のリンの量が、焼成後基準でＨ３ＰＯ４として計算して、約７４．５重量％〜約７６．５重量％の範囲内である、触媒組成物である。そのような材料は、有利には、本明細書に記載のプロセスを使用して作製することができる。
【０００９】
本開示の別の態様は、炭化水素を転化するための方法であって、炭化水素供給材料を本明細書に記載される通りの触媒組成物と接触させるステップを含む、方法である。炭化水素転化は、例えば、オレフィンのオリゴマー化または芳香族炭化水素のアルキル化であってもよい。
【発明を実施するための形態】
【００１０】
本明細書に示される詳細は、例であり、本開示の好ましい実施形態の例示的な議論のためだけのものであり、本開示の様々な実施形態の本質および概念的側面についての最も有用かつ容易に理解される記載であると思われるものを提供するために提示される。この点について、基本的な理解のために必要不可欠であるものを超えてより詳細に本開示の材料およびプロセスの構造的詳細を示す試みは為されず、本記載を図面および／または例と併せることで、本開示のいくつかの形態が実際にどのように実施され得るのかが当業者に明らかとなる。したがって、開示されるプロセスおよびデバイスを記載する前に、本明細書に記載の態様は、具体的な実施形態、装置または構成に限定されず、ゆえに当然のことながら変化し得ることが理解されるべきである。本明細書で使用される用語は、本明細書において具体的に定義されない限り、特定の態様を記載するためだけのものであり、限定することは意図されないことも理解されるべきである。
【００１１】
本開示の材料およびプロセスを記載する文脈において（とりわけ、以下の特許請求の範囲の文脈において）使用される用語「１つの（ａ）」、「１つの（ａｎ）」、「その（ｔｈｅ）」および類似の指示物は、本明細書で他に示されるかまたは文脈と明らかに矛盾しない限り単数および複数の両方を包含すると解釈されるべきである。本明細書における値の範囲の列記は、その範囲内に収まる各別々の値を個別に参照する略記方法として役立つことが単に意図される。本明細書で他に示されない限り、各個々の値は、それが本明細書で個別に列記されているかのごとく本明細書に組み込まれる。範囲は、「約」１つの特定の値から、および／または「約」別の特定の値までとして本明細書で表され得る。そのような範囲が表される場合、別の態様は、１つの特定の値からおよび／または他の特定の値までを含む。同様に、値が、先行詞「約」を使用することによって近似値として表される場合、特定の値は別の態様を形成することが理解されるであろう。範囲の各々の端値は、他方の端値との関連で、および他方の端値とは独立しての両方において意味を有することがさらに理解されるであろう。
【００１２】
本明細書に記載のすべての方法は、本明細書で他に示されない限りまたは別途文脈と明らかに矛盾しない限り、ステップの任意の好適な順序で実施することができる。本明細書で提供される任意のおよびすべての例、または例示的語（例えば、「など」）の使用は、単に本開示の材料およびプロセスをよりよく例示することを意図し、他に特許請求される本開示の範囲に限定を付与するものではない。本明細書におけるいかなる語も、本開示の材料およびプロセスの実施に必須の何らかの特許請求されない要素を示すものとして解釈されるべきではない。
【００１３】
文脈が明らかに他を必要としない限り、本記載および特許請求の範囲全体を通して、語句「含む（ｃｏｍｐｒｉｓｅ）」、「含むこと（ｃｏｍｐｒｉｓｉｎｇ）」などは、排他的または網羅的意味とは反対の、包括的意味、つまり、「含む（ｉｎｃｌｕｄｉｎｇ）が、限定されない」の意味で解釈されるべきである。単数または複数を使用する語句は、それぞれ複数および単数も含む。さらに、語句「本明細書」、「上記」および「以下」、ならびに同様の趣旨の語句は、本出願において使用される場合、本出願全体を指すものであり、本出願のいずれか特定の一部を指すものではない。
【００１４】
当業者であれば理解することになるように、本明細書に開示の各実施形態は、その特定の示された要素、ステップ、成分または構成成分を含む、それらから本質的になる、またはそれらからなることができる。本明細書で使用される場合、移行語「含む（ｃｏｍｐｒｉｓｅ）」または「含む（ｃｏｍｐｒｉｓｅｓ）」は、含む（ｉｎｃｌｕｄｅ）が限定されないことを意味し、明示されていない要素、ステップ、成分または構成成分を、主要な量でさえ含むことを許容する。移行句「からなる」は、明示されていないあらゆる要素、ステップ、成分または構成成分を除外する。移行句「から本質的になる」は、実施形態の範囲を、特定の要素、ステップ、成分または構成成分、および実施形態に実質的に影響を与えないものに限定する。
【００１５】
他に示されない限り、本明細書および特許請求の範囲で使用される、成分の量、特性、例えば、分子量、反応条件などを表すすべての数値は、すべての場合において、用語「約」で修飾されているものとして理解されるべきである。したがって、逆のことが示されない限り、本明細書および添付の特許請求の範囲において示される数値パラメータは、本開示の材料およびプロセスによって得ようとする所望の特性に応じて変化し得る近似値である。少なくとも、かつ特許請求の範囲の等価物の教示の適用を限定しようとする意図としてではなく、各数値パラメータは、報告された有効桁数に照らし、通常の丸め技法を適用することによって少なくとも解釈されるべきである。さらなる明確性が必要とされる場合、用語「約」は、示された数値または範囲と併せて使用される場合、当業者が合理的に帰する意味を有する、すなわち、示された値の±２０％、示された値の±１９％、示された値の±１８％、示された値の±１７％、示された値の±１６％、示された値の±１５％、示された値の±１４％、示された値の±１３％、示された値の±１２％、示された値の±１１％、示された値の±１０％、示された値の±９％、示された値の±８％、示された値の±７％、示された値の±６％、示された値の±５％、示された値の±４％、示された値の±３％、示された値の±２％、または示された値の±１％の範囲内で、示された値または範囲からいくらか大きいまたはいくらか小さいことを示す。
【００１６】
本明細書で使用される場合、用語「から本質的になる」は、材料が、列記された構成成分の少なくとも９０％（例えば、少なくとも９５％、少なくとも９８％、またはさらには少なくとも９９％）であり、触媒活性または安定性を、１０％超、５％超、または２％超変化させるのに十分な構成成分を含まないことを意味する。
【００１７】
本開示の広い範囲を示す数値範囲およびパラメータは近似値であるが、それに関わらず、具体的な例において示される数値は、可能な限り正確に報告される。しかし、いずれの数値も、そのそれぞれの試験測定値に見出される標準偏差から必然的に生じるある誤差を本質的に含有する。
【００１８】
本明細書に開示の代替的な要素または実施形態の群化は、限定として解釈されるべきではない。各群のメンバーは、個別に、または群の他のメンバーもしくは本明細書に見出される他の要素との任意の組合せで参照および特許請求され得る。ある群の１つまたは複数のメンバーは、簡便性および／または特許性の理由である群に含められてもよく、ある群から除外されてもよいことが予想される。任意のそのような組入れまたは除外が生じた場合、本明細書は、修正された通りの群を含有し、したがって添付の特許請求の範囲において使用されるすべてのマーカッシュ群の記載を満たすとみなされる。
【００１９】
特定の記載された実施形態に対する変形例は、前述の記載を読めば当業者に明らかとなるであろう。さらに、上記要素の、すべての可能なその変形例での任意の組合せが、本明細書で他に示されない限りまたは別途文脈と明らかに矛盾しない限り、本開示に包含される。
【００２０】
さらに、本明細書全体を通して特許および出版物への多数の参照がなされている。引用された参考文献および出版物の各々は、その全体が参照により本明細書に個別に組み込まれる。
【００２１】
最後に、本明細書に開示の実施形態は、本開示の材料およびプロセスの原理の例示であることが理解されるべきである。用いられ得る他の改変例は、本開示の範囲内である。したがって、例として、限定されることなく、本発明の代替的な構成が、本明細書の教示に従って利用され得る。したがって、本開示は、まさに示され、記載されるものに限定されない。
【００２２】
本開示は、ホスフェート源とケイ質担体材料源との比が、重量基準でＨ３ＰＯ４：ＳｉＯ２として計算して、約２．９：１〜約４．５：１の範囲内であるような量のホスフェート源およびケイ質担体材料源、ならびにシリカ、リン酸ケイ素類および／または任意選択的にケイ質担体材料を含むリン酸ケイ素類とリン酸類の混合物のうちの１種または複数から選択される乾燥粒子状材料を含む成形可能混合物から調製されたＳＰＡ触媒組成物に関する。乾燥粒子状材料は、有利には、前のＳＰＡ触媒の合成からのリワーク（ｒｅｗｏｒｋ）材料、またはＳＰＡ触媒微粉体材料であり得る。本開示は、そのようなＳＰＡ触媒が、乾燥粒子状材料を含まないおよび／または対応量の本明細書に開示のものとは異なるホスフェート源とケイ質担体材料源を有する成形可能混合物から調製された他のＳＰＡ触媒、例えば市販のＳＰＡ触媒と比較して、とりわけ高い活性および良好な安定性を示すことを実証する。
【００２３】
本開示の一態様は、ＳＰＡ触媒組成物を調製するための方法である。本方法は、例えば、ホスフェート源対ケイ質担体材料源の比が、（重量基準でＨ３ＰＯ４：ＳｉＯ２として計算して）約２．９：１〜約４．５：１の範囲内であるような、（ｉ）（Ｈ３ＰＯ４として計算して）約５５重量％〜約８０重量％の範囲内の量で存在するホスフェート源、（ｉｉ）（ＳｉＯ２として計算して）約１０重量％〜約３０重量％の範囲内の量で存在するケイ質担体材料源、および（ｉｉｉ）約２重量％〜約２０重量％の範囲内の量で存在する乾燥粒子状材料、を含む成形可能混合物を供するステップを含む。本明細書に別途記載される通りのある特定の有利な実施形態では、乾燥粒子状材料は、１種または複数のリン酸類、１種または複数のリン酸ケイ素類、および任意選択的に、ケイ質担体材料を含み；そのような材料は、先行の触媒合成からのリワーク材料（ｒｅｗｏｒｋ  ｍａｔｅｒｉａｌ）として、または触媒微粉体として提供され得る。本明細書に別途記載される通りの他の実施形態では、乾燥粒子状材料は、シリカである。本明細書に別途記載される通りのなお他の実施形態では、乾燥粒子状材料は、リン酸ケイ素である。また、本明細書に別途記載される通りの他の実施形態では、乾燥粒子状材料は、上記の材料のうちの１種または複数を含む。本方法は、前記混合物を（例えば、押出、タブレット化またはペレット化によって）成形するステップ、および成形された混合物を焼成するステップを含む。
【００２４】
成形可能混合物は、ホスフェート源を含む。本明細書に別途記載される通りの本開示の一部の実施形態では、ホスフェート源は、リン酸、加水分解によってリン酸を形成する化合物またはそれらの任意の混合物である。リン酸は、任意のオリゴマーおよび／またはポリマー状態、例えば、オルトリン酸、ピロリン酸、トリポリリン酸、テトラポリリン酸などを含む直鎖状リン酸類（すなわち、Ｈｎ＋２ＰｎＯ３ｎ＋１系列）、分枝状ポリリン酸類、またはトリメタリン酸、テトラメタリン酸などを含むメタリン酸類であってもよい。本明細書に別途記載される通りの本開示の一部の実施形態では、触媒前駆体材料を含む遊離リン酸点（すなわち、ブレンステッド点）は、脱プロトン化されていてもよい。例えば、オルトリン酸は、リン酸（Ｈ３ＰＯ４）として、または共役塩基リン酸二水素イオン（Ｈ２ＰＯ４−）、リン酸水素イオン（ＨＰＯ４２−）もしくはリン酸イオン（ＰＯ４３−）のうちの１つとして存在し得る。本明細書に別途記載される通りの本開示の一部の実施形態では、触媒前駆体材料は、オルトリン酸、ならびに任意選択的に、ピロリン酸、トリポリリン酸およびテトラポリリン酸のうちの１種または複数を含む。
【００２５】
本明細書に別途記載される通りの本開示の一部の実施形態では、ホスフェート源は、直鎖状リン酸類を、例えば、水と組み合わせて含有する。当業者であれば、この混合物が、純オルトリン酸であるＨ３ＰＯ４に対する百分率として表される、総リン含量によって特徴付けられることを認識するであろう。直鎖状リン酸系列（すなわち、Ｈｎ＋２ＰｎＯ３ｎ＋１）中の他の酸はオルトリン酸よりもリン重量含量が高いため、１００％を超える濃度のリン酸類は通常見られない。本明細書に別途記載される通りの本開示の一部の実施形態では、ホスフェート源は、約９０％〜約１３０％、例えば、約９５％〜約１２５％、もしくは約１００％〜約１２０％、もしくは約１０５％〜約１１５％の範囲内の濃度のリン酸である、または濃度は、約１００％、もしくは約１０５％、もしくは約１１０％、もしくは約１１５％、もしくは約１２０％である。
【００２６】
成形可能混合物は、Ｈ３ＰＯ４として計算して（すなわち、総リン含量に基づいて）、５０重量％〜約８５重量％の範囲の量で存在するホスフェート源を含む。本明細書に記載される方法の一部の実施形態では、成形可能混合物は、Ｈ３ＰＯ４として計算して、約５５重量％〜約８５重量％、もしくは約６０重量％〜約８５重量％、もしくは約５０重量％〜約８０重量％、もしくは約５０重量％〜約７５重量％、もしくは約５５重量％〜約８０重量％、もしくは約６０重量％〜約７５重量％の範囲の量で、または約６０重量％、もしくは約６５重量％、もしくは約７０重量％、もしくは約７５重量％の量で存在するホスフェート源を含む。
【００２７】
成形可能混合物は、ケイ質担体材料源も含む。一部の実施形態では、ケイ質担体材料は、任意のＳｉＯ２含有材料、例えば、珪藻土、滴虫土、繊毛土（ｃｉｌｉａｔｅ  ｅａｒｔｈ）、フラー土、カオリン、セライト、人工多孔質シリカなどであり得る。本明細書に別途記載される通りの本開示の一部の実施形態では、ケイ質担体材料源は、２種以上のＳｉＯ２含有材料の任意の混合物であってもよい。本明細書に別途記載される通りの本開示の一部の実施形態では、ケイ質担体材料源は、珪藻土を含む。当業者であれば認識するであろうように、用語「ダイアトマイト（ｄｉａｔｏｍｉｔｅ）」、「Ｄ．Ｅ．」、「キーゼルグール（ｋｉｅｓｅｌｇｕｒ）」、「キーゼルグール（ｋｉｅｓｅｌｇｕｈｒ）」および「グール（ｇｕｈｒ）」は、珪藻土と等価物である。本明細書に別途記載される通りの本開示のある特定の実施形態では、ケイ質担体材料源は、実質的にＳｉＯ２であり、例えば、少なくとも８０重量％、少なくとも９０重量％、少なくとも９５重量％、または少なくとも９９重量％ＳｉＯ２である。例えば、本明細書に別途記載される通りの本開示の一部の実施形態では、ケイ質担体材料源は、珪藻土、セライト、人工多孔質シリカおよび／または珪藻土である。一部の特定の実施形態では、ケイ質担体材料源は、珪藻土である。当然のことながら、当業者であれば、これらのケイ質担体材料源が、焼成形態（すなわち、任意のそのような材料の焼成生成物）で存在し得ることを認識するであろう。
【００２８】
成形可能混合物は、ＳｉＯ２として計算して（すなわち、総ケイ素含量に基づいて）、約８重量％〜約３５重量％％の範囲内の量で存在するケイ質担体材料源を含む。一部の実施形態では、成形可能材料は、ＳｉＯ２として計算して、約１３重量％〜約３５重量％、もしくは約１８重量％〜約３５重量％、もしくは約８重量％〜約３０重量％、もしくは約８重量％〜約２５重量、もしくは約１３重量％〜約３０重量％、もしくは約１８重量％〜約２５重量％の範囲の量で、または約１８重量％、もしくは約２０重量％、もしくは約２５重量％の量で存在するケイ質担体材料源を含む。
【００２９】
本明細書に別途記載される通りのある特定の実施形態では、ホスフェート源およびケイ質担体材料源は、重量基準でＨ３ＰＯ４：ＳｉＯ２として計算して（すなわち、それぞれホスフェート源およびケイ質担体材料源の総リンおよびケイ素含量に基づいて）、ホスフェート源対ケイ質担体材料源の比が、約２．９：１〜約４．５：１の範囲内であるような量で、成形可能混合物中に含まれる。一部の実施形態では、成形可能混合物中に含まれるホスフェート源対ケイ質担体材料の比は、重量基準でＨ３ＰＯ４：ＳｉＯ２として計算して、約２．９５：１〜約４．５：１、もしくは約３：１〜約４．５：１、もしくは約３．０５：１〜約４．５：１、もしくは約３．２：１〜約４．５：１、もしくは約３．５：１〜約４．５：１、もしくは約３．９：１〜約４．５：１、もしくは約３．９５：１〜約４．５：１、もしくは約４．０：１〜約４．５：１、もしくは約４．０５：１〜約４．５：１、もしくは約４．１：１〜約４．５：１、もしくは約４．１５：１〜約４．５：１、もしくは約４．２：１〜約４．５：１、もしくは約４．２５：１〜約４．５：１、もしくは約３．８５：１〜約４．４５：１、もしくは約３．８５：１〜約４．４：１、もしくは約３．８５：１〜約４．３５：１、もしくは約２．９：１〜約４．３：１、もしくは約２．９５：１〜約４．３：１、もしくは約 ３：１〜約４．３：１、もしくは約３．０５：１〜約４．３：１、もしくは約３．２：１〜約４．３：１、もしくは約３．５：１〜約４．３：１、もしくは約３．８５：１〜約４．３：１、もしくは約３．８５：１〜約４．２５：１、もしくは約２．９：１〜約４．１：１、もしくは約２．９５：１〜約４．１：１、もしくは約３：１〜約４．１：１、もしくは約３．０５：１〜約４．１：１、もしくは約３．２：１〜約４．１：１、もしくは約３．５：１〜約４．１：１、もしくは約３．８５：１〜約４．１：１、もしくは約２．９：１〜約３．７：１、もしくは約２．９５：１〜約３．７：１、もしくは約 ３：１〜約３．７：１、もしくは約３．０５：１〜約３．７：１、もしくは約３．２：１〜約３．７：１、もしくは約３．５：１〜約３．７：１、もしくは約２．９：１〜約３．４：１、もしくは約２．９５：１〜約３．４：１、もしくは約３：１〜約３．４：１、もしくは約３．０５：１〜約３．４：１、もしくは約３．２：１〜約３．４：１、もしくは約３．９：１〜約４．４５：１、もしくは約３．９５：１〜約４．４：１、もしくは約４．０：１〜約４．３５：１の範囲内であり、または当該比は、約３．０５：１、もしくは約３．１：１、もしくは約３．１５：１、もしくは約３．２：１、もしくは約３．２５：１、もしくは約３．３：１、もしくは約３．５：１、もしくは約３．７：１、もしくは約３．９５：１、もしくは約４．０：１、もしくは約４．０５：１、もしくは約４．１：１、もしくは約４．１５：１、もしくは約４．２：１、もしくは約４．２５：１、もしくは約４．３：１、もしくは約４．３５：１、もしくは約４．４：１、もしくは約４．４５：１である。
【００３０】
本明細書に別途記載される通りのある特定の実施形態では、珪藻土がケイ質担体材料源として使用され、ホスフェート源対珪藻土の比は、重量基準でＨ３ＰＯ４：珪藻土として計算して、約２．９：１〜約３．４：１、例えば、約２．９５：１〜約３．４：１、もしくは約３：１〜約３．４：１、もしくは約３．０５：１〜約３．４：１、もしくは約２．９：１〜約３．３５：１、もしくは約２．９：１〜約３．３：１、もしくは約２．９：１〜約３．２５：１、もしくは約２．９５：１〜約３．３５：１、もしくは約３：１〜約３．３：１、もしくは約３．０５：１〜約３．２５：１であり、または当該比は、約３．０５：１、もしくは約３．１：１、もしくは約３．１５：１、もしくは約３．２：１、もしくは約３．２５：１である。
【００３１】
上記のように、成形可能混合物は、乾燥粒子状材料も含む。乾燥粒子状材料は、例えば、シリカおよび／もしくは１種もしくは複数のリン酸ケイ素類を含み得、または１種もしくは複数のリン酸類（例えば、オルトリン酸、ピロリン酸、トリリン酸）、１種もしくは複数のリン酸ケイ素類、および任意選択的にケイ質担体材料を含む混合物であり得る。
【００３２】
乾燥粒子状材料中のケイ素の量は、焼成後基準でＳｉＯ２として計算して（すなわち、総ケイ素含量に基づいて）、少なくとも約１５重量％である。本明細書に別途記載される通りの一部の実施形態では、リワーク成分中のケイ素の量は、焼成後基準でＳｉＯ２として計算して、約１５重量％〜約９５重量％、または約１５重量％〜約９０重量％、または約１５重量％〜約８５重量％、または約１５重量％〜約８０重量％、または約１５重量％〜約７５重量％、または約１５重量％〜約７０重量％、または約１５重量％〜約６５重量％、または約１５重量％〜約６０重量％、または約２０重量％〜約６０重量％、または約２５重量％〜約６０重量％、または約１５重量％〜約５５重量％、または約２０重量％〜約５５重量％、または約２５重量％〜約５５重量％、または約１５重量％〜約５０重量％、または約２０重量％〜約５０重量％、または約２５重量％〜約５０重量％、または約１５重量％〜約４５重量％、または約２０重量％〜約４５重量％、または約２５重量％〜約４５重量％、または約１５重量％〜約４０重量％、または約２０重量％〜約４０重量％、または約２５重量％〜 約４０重量％の範囲内である。ケイ素の量は、乾燥粒子状材料を作製するのに使用された材料の正体および量に基づいて計算することもできる（例えば、それが、リワーク材料または触媒微粉体材料である場合）。
【００３３】
本明細書に別途記載される通りの一部の実施形態では、乾燥粒子状材料は、１種または複数のリン酸ケイ素類、すなわち、オルトリン酸ケイ素、ならびに任意選択的にピロリン酸ケイ素、トリポリリン酸ケイ素およびテトラポリリン酸ケイ素のうちの１種または複数を含む。一部の実施形態では、リワーク成分は、少なくとも５０重量％のリン酸ケイ素類、例えば、少なくとも５５重量％、または少なくとも６０重量％、または少なくとも６５重量％、または少なくとも７０重量％、または少なくとも７５重量％、または少なくとも８０重量％、または少なくとも８５重量％、または少なくとも９０重量％、または少なくとも９５重量％、または少なくとも９７．５重量％、または少なくとも９９重量％、または少なくとも９９．５重量％、または少なくとも９９重量％のリン酸ケイ素類を含む。
【００３４】
本明細書に別途記載される通りの一部の実施形態では、乾燥粒子状材料は、１種または複数のリン酸類（例えば、オルトリン酸、ピロリン酸、トリリン酸）、１種または複数のリン酸ケイ素類、および任意選択的にケイ質担体材料を含む混合物を含む。本明細書に別途記載される通りの一部の実施形態では、乾燥粒子状材料は、前記混合物を実質的に含み、すなわち、乾燥粒子状材料は、少なくとも９５重量％、９７．５重量％、９９重量％、９９．５重量％または９９．９重量％の前記混合物を含む。本明細書に別途記載される通り他の実施形態では、乾燥粒子状材料は、前記混合物およびシリカもしくはリン酸ケイ素類を含む。例えば、本明細書に別途記載される通りのある特定の実施形態では、乾燥粒子状材料は、６０重量％〜約９５重量％の範囲内の量の前記混合物および約５重量％〜約４０重量％の範囲のシリカを含む。
【００３５】
当業者であれば、１種または複数のリン酸類、１種または複数のリン酸ケイ素類、および任意選択的にケイ質担体材料を含む混合物は、ホスフェート源およびケイ素源を含む混合物の乾燥されたまたは焼成された生成物であり得ることを認識するであろう。ある特定の有利な実施形態では、そのような乾燥粒子状材料は、先のＳＰＡ触媒製造からのリワーク材料であり得る。
【００３６】
上記のように、乾燥粒子状材料は、１種または複数のリン酸類を含み得る。一部の態様では、リン酸は、任意のオリゴマーおよび／またはポリマー状態、例えば、オルトリン酸、ピロリン酸、トリポリリン酸、テトラポリリン酸などを含む直鎖状リン酸類（すなわち、Ｈｎ＋２ＰｎＯ３ｎ＋１系列）、分枝状ポリリン酸、またはトリメタリン酸、テトラメタリン酸などを含むメタリン酸類であってもよい。当業者であれば、典型的には、構成成分中に複数の異なるリン酸類、例えば、上記で具体的に名前を挙げたリン酸類または他のリン酸類のうちの２種以上の混合物が存在するであろうことを認識するであろう。本明細書に別途記載される通りの一部の実施形態では、乾燥粒子状材料は、オルトリン酸、ならびに任意選択的に、ピロリン酸、トリポリリン酸およびテトラポリリン酸のうちの１種または複数を含む。
【００３７】
上記のように、乾燥粒子状材料は、１種または複数のリン酸ケイ素類を含み得る。例えば、本明細書に別途記載される通りの一部の実施形態では、（例えば、ホスフェート源およびケイ質担体材料源の焼成中の反応によって形成される）相当の量のリン酸ケイ素類（複数可）が存在する。本明細書に別途記載される通りの一部の実施形態では、そのようなホスフェートは、任意のオリゴマーおよび／またはポリマー状態、例えば、オルトホスフェート、ピロホスフェート、トリポリホスフェート、テトラポリホスフェートなどを含む直鎖状ホスフェート、分枝状ホスフェートまたはメタホスフェートであってもよい。本明細書に別途記載される通りの一部の実施形態では、乾燥粒子状材料は、オルトリン酸ケイ素、ならびに任意選択的に、ピロリン酸ケイ素、トリポリリン酸ケイ素およびテトラポリリン酸ケイ素のうちの１種または複数を含む。ホスフェートは、脱プロトン化の任意の状態であってよく、例えば、オルトホスフェートはリン酸二水素イオン（Ｈ２ＰＯ４−）、リン酸水素イオン（ＨＰＯ４２−）またはリン酸イオン（ＰＯ４３−）であり得る。
【００３８】
本明細書に別途記載される通りの一部の実施形態では、乾燥粒子状材料中のホスフェートの量は、焼成後基準でＰ２Ｏ５として計算して（すなわち、総リン含量に基づいて）、約３０重量％〜約８５重量％の範囲内である。本明細書に別途記載される通りの一部の実施形態では、乾燥粒子状材料中のホスフェートの量は、焼成後基準でＰ２Ｏ５として計算して、約３０重量％〜約７５重量％、または約４０重量％〜約８５重量％、または約４０重量％〜約８０重量％、または約４０重量％〜約７５重量％、または約４５重量％〜約８５重量％、または約４５重量％〜約８０重量％、または約４５重量％〜約７５重量％、または約５０重量％〜約８５重量％、または約５０重量％〜約８０重量％、または約５０重量％〜約７５重量％、または約５５重量％〜約８５重量％、または約５５重量％〜約８０重量％、または約５５重量％〜約７５重量％、または約６０重量％〜約８５重量％、または約６０重量％〜約８０重量％、または約６０重量％〜約７５重量％の範囲内である。当業者であれば、当技術分野における従来の方法論、例えば、ＸＲＤ、ｐＨ滴定および３１Ｐ  ＮＭＲを使用して、リン酸および／または無機ホスフェートの量を定量化するであろう。ホスフェートの量は、乾燥粒子状材料を作製するのに使用された材料の正体および量に基づいて計算することもできる。
【００３９】
当業者であれば、乾燥粒子状材料が、相当の量のリン酸ケイ素類を含み得ることを認識するであろう。上記のように、ホスフェート含量は、上記のようにＰ２Ｏ５として定量化され、一方、ケイ素含量は、上記のようにＳｉＯ２として定量化される。
【００４０】
本明細書に別途記載される通りの多くの実施形態では、ケイ質担体材料（すなわち、１種または複数のリン酸ケイ素類以外）は、乾燥粒子状材料中に実質的に存在しない。例えば、本明細書に別途記載される通りのある特定の実施形態では、存在するケイ質担体材料（すなわち、リン酸ケイ素類以外）は、（ＳｉＯ２として計算して）１重量％未満、０．５重量％未満、または０．１重量％未満である。
【００４１】
ある特定の望ましい実施形態では、乾燥粒子状材料は、両方とも焼成後基準で、Ｈ３ＰＯ４として計算して７０重量％〜８０重量％の範囲のリン、およびＳｉＯ２として計算して２０〜３０重量％の範囲のケイ素を含む。例えば、ある特定の実施形態では、乾燥粒子状材料は、両方とも焼成後基準で、Ｈ３ＰＯ４として計算して７２．５重量％〜７８重量％の範囲のリン、およびＳｉＯ２として計算して２２重量％〜２７．５重量％の範囲のケイ素を含む。
【００４２】
乾燥粒子状材料は「乾燥」しており、それは、焼成されていてもよいが、焼成される必要はない。本明細書に別途記載される通りの多くの実施形態では、水は、乾燥粒子状材料中に実質的に存在しない。例えば、本明細書に別途記載される通りのある特定の望ましい実施形態では、乾燥粒子状材料は、焼成材料である。一部の実施形態では、乾燥粒子状材料中に存在する水は、５重量％未満、２重量％未満、１重量％未満、０．５重量％未満または０．１重量％未満である。
【００４３】
本明細書に別途記載される通りの一部の実施形態では、乾燥粒子状材料の遊離酸度は、Ｐ２Ｏ５として計算して、約１０％〜約４０％、例えば、約１０％〜約３５％、または約１０％〜約３０％、または約１０％〜約２５％、または約１５％〜約４０％、または約１５％〜約３５％、または約１５％〜約３０％、または約１５％〜約２５％、または約２０％〜約４０％、または約２０％〜約３５％、または約２０％〜約３０％、または約２０％〜約２５％の範囲内である。遊離酸度は、当業者によって、例えば、ｐＨ滴定を使用して決定され得る。
【００４４】
本明細書に別途記載される通りの一部の実施形態では、乾燥粒子状材料中のリン対ケイ素の原子モル比は、約０．２５：１〜約６：１、例えば、約０．５：１〜約６：１、または約１：１〜６：１、または約２：１〜約６：１、または約３：１〜約６：１、または約４：１〜約６：１、または約０．２５：１〜約５：１、または約０．５：１〜約５：１、または約１：１〜５：１、または約２：１〜約５：１、または約３：１〜約５：１、または約４：１〜約５：１、または約０．２５：１〜約４：１、または約０．５：１〜約４：１、または約１：１〜４：１、または約２：１〜約４：１、または約３：１〜約４：１、または約０．２５：１〜約３：１、または約０．５：１〜約３：１、または約１：１〜３：１、または約２：１〜約３：１、または約０．２５：１〜約２：１、または約０．５：１〜約２：１、または約１：１〜２：１の範囲内である。リンおよびケイ素の量は、乾燥粒子状材料を作製するのに使用された材料の正体および量に基づいて計算することもできる。
【００４５】
当業者であれば、本明細書に別途記載される通りの一部のとりわけ望ましい実施形態では、成形可能混合物の乾燥粒子状材料が、「リワーク材料」または「触媒微粉体」、すなわち、焼成ＳＰＡ触媒組成物の製造プロセスから、例えば米国特許第７，５５７，０６０号、米国特許第９，４０３，１４９号に記載されるものから得られる触媒生成物、スクラップ片、微粉体および／もしくは不合格材料；またはさらには本明細書に記載の方法の乾燥中間体または焼成生成物であり得ることを認識するであろう。
【００４６】
本明細書に別途記載される通りの一部の実施形態では、少なくとも７０重量％の乾燥粒子状材料は、約１ｍｍ未満、例えば、約０．９５ｍｍ未満、または約０．９ｍｍ未満、または約０．８５ｍｍ未満、または約０．８ｍｍ未満、または約０．７５ｍｍ未満、または約０．７ｍｍ未満、または約０．６５ｍｍ未満、または約０．６ｍｍ未満、または約０．５５ｍｍ未満、または約０．５ｍｍ未満、または約０．４５ｍｍ未満の直径を有する粒子である。例えば、本明細書に別途記載される通りのある特定の実施形態では、少なくとも２０重量％の乾燥粒子状材料は、約０．１１ｍｍ未満の直径を有する粒子を含み、少なくとも４０重量％の乾燥粒子状材料は、約０．１１〜０．８５の間の直径を有する粒子を含む。
【００４７】
成形可能混合物は、約２重量％〜約２０重量％の範囲内の量の乾燥粒子状材料を含む。本明細書に別途記載される通りの一部の実施形態では、成形可能混合物は、約２重量％〜約１９重量％、もしくは約２重量％〜約１８重量％、もしくは約２重量％〜約１７重量％、もしくは約２重量％〜約１６重量％、もしくは約２重量％〜約１５重量％、もしくは約３重量％〜約２０重量％、もしくは約４重量％〜約２０重量％、もしくは約５重量％〜約２０重量％の範囲内の量、または約５重量％、もしくは約６重量％、もしくは約７重量％、もしくは約８重量％、もしくは約９重量％、もしくは約１０重量％、もしくは約１１重量％、もしくは約１２重量％、もしくは約１３重量％、もしくは約１４重量％、もしくは約１５重量％の量の乾燥粒子状材料を含む。
【００４８】
当業者であれば、本明細書に別途記載される通りの一部の実施形態では、他の従来の材料、例えば、水、バインダー、セメント、または混合もしくは成形を（例えば、押出、ペレット化またはタブレット化を介して）補助する他の材料のうちの任意のものが、成形可能混合物中に含まれ得ることを認識するであろう。しかし、他の実施形態では、成形可能混合物の焼成可能な固体は、ホスフェート源、ケイ質担体材料源、および本明細書に別途記載される通りの実施形態（すなわち、混合物を成形可能にするために必要な水と共に提供される）から本質的になる。例えば、ある特定のそのような実施形態では、成形可能混合物の焼成可能な固体は、焼成後重量による少なくとも９５％、少なくとも９８％、少なくとも９９％または少なくとも９９．５％のホスフェート源、ケイ質担体材料源および乾燥粒子状材料である。
【００４９】
本明細書に別途記載される通りの一部の実施形態では、リン、ケイ素、酸素および水素の総量は、焼成後重量基準で、成形可能混合物の少なくとも約９５重量％、例えば、焼成後重量基準で、成形可能混合物の少なくとも約９６重量％、または少なくとも約９７重量％、または少なくとも約９７．５重量％、または少なくとも約９８重量％、または少なくとも約９８．５重量％、または少なくとも約９９重量％、または少なくとも約９９．５重量％、または少なくとも約９９．９重量％である。特に、本開示の材料およびプロセスは、助触媒元素の使用なしで優れたＳＰＡ触媒性能をもたらすことができる。
【００５０】
当業者であれば認識するであろうように、珪藻土は、少量のアルミニウムおよび鉄を含み得る。本明細書に別途記載される通りの一部の実施形態では、リン、ケイ素、酸素、アルミニウム、鉄および水素の総量は、焼成後重量基準で、成形可能混合物の少なくとも約９５重量％、例えば、焼成後重量基準で、成形可能混合物の少なくとも約９６重量％、または少なくとも約９７重量％、または少なくとも約９７．５重量％、または少なくとも約９８重量％、または少なくとも約９８．５重量％、または少なくとも約９９重量％、または少なくとも約９９．５重量％、または少なくとも約９９．９重量であり、そのうち鉄の量は、焼成後重量基準で、約１重量％以下、約０．５重量％以下、または約０．２５重量％以下であり、アルミニウムの量は、焼成後重量基準で、約２重量％以下、約１重量％以下、または約０．５重量％以下である。特に、本開示の材料およびプロセスは、助触媒元素の使用なしで優れたＳＰＡ触媒性能をもたらすことができる。
【００５１】
本明細書に別途記載される通りのプロセスのある特定の実施形態では、成形可能混合物の焼成可能構成成分は、少なくとも９０％の（例えば、少なくとも９５％、少なくとも９８％、または少なくとも９９％の）、以下：
約９０％〜約１３０％の範囲内の濃度を有するリン酸６５〜８５重量％、および
珪藻土１５〜３５重量％
の混合物を含む。
【００５２】
本明細書に別途記載される通りのプロセスのある特定の実施形態では、成形可能混合物の焼成可能構成成分は、少なくとも９０％の（例えば、少なくとも９５％、少なくとも９８％、または少なくとも９９％の）、以下：
約９０％〜約１３０％の範囲内の濃度を有するリン酸７０〜８０重量％、および
珪藻土２０〜３０重量％
の混合物を含む。
【００５３】
「焼成可能な構成成分」は、焼成の際に実質的な無機残留物を残すものである。したがって、それらは、ホスフェート源およびケイ質担体材料源、ならびに任意の金属含有構成成分を含むが、水、他の溶媒または孔形成剤を含まない。
【００５４】
当業者であれば、焼成された成形材料中の材料の量が、任意の有機材料および任意の吸着水を除く焼成状態基準で計算されるべきであることを認識するであろう。
【００５５】
当業者であれば、成形可能材料中のホスフェート源、ケイ質担体材料源および乾燥粒子状材料の形態は、いくつかの方法において様々であり、組み合わされ得ることをさらに認識するであろう。
【００５６】
当業者であればまた、ホスフェート源、ケイ質担体材料源および乾燥粒子状材料を添加する順序は、いくつかの方法において様々であり得ることを認識するであろう。一例では、ホスフェート源およびケイ質担体材料源は、乾燥粒子状材料が添加される前に一緒に混合される。別の例では、ケイ質担体材料源および乾燥粒子状材料は、ホスフェート源が添加される前に一緒に混合される。別の例では、ホスフェート源および乾燥粒子状材料は、ケイ質担体材料源が添加される前に一緒に混合される。
【００５７】
成形可能混合物の構成成分は、手動および機械的の両方の様々な方法によって混合することができる。本明細書に別途記載される通りの一部の実施形態では、成形可能混合物の２種以上の構成成分が、手動で混合される。本明細書に別途記載される通りの一部の実施形態では、成形可能混合物の２種以上の構成成分が、機械的に混合される。本明細書に別途記載される通りの一部の実施形態では、機械による混合は、例えば、遊星型ミキサー、らせん型ミキサー、スタンドミキサー、スクリュー押出機などを使用して達成してもよい。本明細書に別途記載される通りの一部の実施形態では、成形可能混合物は、手動および機械による混合の組合せによって混合され得る。
【００５８】
ＳＰＡ触媒組成物を調製する方法は、任意選択的に、成形可能混合物が成形される前に予備焼成するステップを含み得る。本明細書で使用される場合、用語「予備焼成する」は、少なくとも２つの加熱するステップが存在する（すなわち、材料は予備焼成され、次いで焼成され得る）プロセスにおける最初の加熱するステップのことを言う。一部の態様では、予備焼成ステップは、焼成ステップの温度よりも低い温度で実施されてもよい。予備焼成を実施して、例えば、焼成ステップに先行して、成形可能混合物から大部分の水を乾燥させることができる。本明細書に別途記載される通りの一部の実施形態では、ホスフェート源、ケイ質担体材料源および乾燥粒子状材料を含む成形可能混合物は、それが成形される前に予備焼成される。本明細書に別途記載される通りの一部の実施形態では、成形可能混合物は、約５０℃〜約３５０℃、例えば、約７５℃〜約３２５℃、もしくは約１００℃〜約３００℃、もしくは約１２５℃〜約２７５℃、もしくは約１５０℃〜約２５０℃、もしくは約１７５℃〜約２２５℃の範囲内の温度で予備焼成され、または前記温度は、約１００℃、もしくは約１２５℃、もしくは約１５０℃、もしくは約１７５℃、もしくは約２００℃、もしくは約２２５℃、もしくは約２５０℃、もしくは約２７５℃、もしくは約３００℃である。そのような乾燥するステップの後、材料は、後の触媒製造プロセスにおいてリワーク材料として使用するのに好適であり得る。
【００５９】
本明細書に別途記載される通りの一部の実施形態では、成形可能混合物は、５分〜約２時間、例えば、約５分〜約１．５時間、もしくは約５分〜約１時間、もしくは約５分〜約５０分、もしくは約５分〜約３５分、もしくは約１０分〜約３０分、もしくは約１５分〜約２５分の範囲内の時間、予備焼成され、または前記時間は約５分、もしくは約１０分、もしくは約１５分、もしくは約２０分、もしくは約２５分、もしくは約３０分、もしくは約３５分、もしくは約４０分、もしくは約４５分である。
【００６０】
予備焼成するステップの後、多くの場合、成形するステップにおいて混合物が成形可能であることを確実にするために、混合物を再水和することが望ましいであろう。有機バインダーおよび押出助剤を、有利には予備焼成後に添加することができる。
【００６１】
焼成の間に気体を生じる材料を添加することが有利であり得るが、これは、このことにより、この触媒を特徴付ける大きな細孔の形成が補助されるためである。焼成の間に気体を生じる材料には、限定することなく、蒸発または強熱減量によって気体を生じる水または他の揮発性物質などの材料、および分解または燃焼によって気体を生じる、デンプン、セルロース、硝酸塩、炭酸塩、シュウ酸塩、酢酸塩もしくは他の有機塩を含有するもの、ポリマー、または配位水もしくはアンモニアを含有する化合物などの有機または無機材料が含まれる。ある特定の実施形態では、孔形成有機材料（例えば、ポリエチレングリコール、トウモロコシ粉）が、ＳＰＡ触媒組成物が成形される前に予備焼成混合物に添加される。孔形成有機材料は、焼成ステップの間に焼失し、後に細孔を残すことができる。孔形成有機材料を使用することは、当業者によく知られている。
【００６２】
ＳＰＡ触媒組成物を調製する方法は、任意選択的に予備焼成された成形可能混合物を成形するステップを含む。当業者であれば、任意選択的に予備焼成された成形可能混合物が、様々な形状、例えば、押出品、ペレット、タブレット、球形、粉末などに成形され得ることを認識するであろう。そのような形状を成形するための様々な方法、例えば、押出、ペレット化、球形整粒（ｍａｒｕｍａｒｉｚｉｎｇ）、噴霧乾燥などが当技術分野で公知である。本明細書に別途記載される通りのある特定の実施形態では、成形可能混合物は、押出品への押出によって成形される。
【００６３】
ＳＰＡ触媒組成物を調製する方法は、成形された混合物を焼成するステップも含む。本明細書に別途記載される通りの一部の実施形態では、焼成ステップは、予備焼成ステップの温度よりも高い温度で実施されてもよい。本明細書に別途記載される通りの一部の実施形態では、成形された触媒前駆体材料は、約１２０℃〜約５２０℃、例えば、約１５０℃〜約４９０℃、もしくは約１８０℃〜約４６０℃、もしくは約２１０℃〜約４３０℃、もしくは約２４０℃〜約４００℃、もしくは約２６０℃〜約３８０℃、もしくは約２８０℃〜約３６０℃、もしくは約３００℃〜約３４０℃の範囲内の温度で焼成され、または前記温度は、約２４０℃、もしくは約２５０℃、もしくは約２６０℃、もしくは約２７０℃、もしくは約２８０℃、もしくは約２９０℃、もしくは約３００℃、もしくは約３１０℃、もしくは約３２０℃、もしくは約３３０℃、もしくは約３４０℃、もしくは約３５０℃、もしくは約３６０℃、もしくは約３８０℃、もしくは約４００℃である。
【００６４】
本明細書に別途記載される通りの一部の実施形態では、成形された混合物は、５分〜約２．５時間、例えば、約５分〜約２時間、もしくは約５分〜約１．５時間、もしくは約５分〜約１時間、もしくは約５分〜約５５分、もしくは約１０分〜約５０分、もしくは約１５分〜約４５分、もしくは約２０分〜約４０分、もしくは約２５分〜約３５分の範囲内の時間、焼成され、または前記時間は、約１０分、もしくは約１５分、もしくは約２０分、もしくは約２５分、もしくは約３０分、もしくは約３５分、もしくは約４０分、もしくは約４５分、もしくは約５０分である。
【００６５】
当業者であれば、所望の材料を得るために、異なる時間、温度、酸素レベルおよび水分レベルでの複数の焼成ステップをおそらく含む、焼成条件を選択するであろう。成形された混合物は、２つ以上の段階で焼成されてもよく、各段階は、そのそれぞれの時間、温度、酸素レベルおよび水分レベルを有する。例えば、成形された混合物は、乾燥空気中１２０℃で１時間乾燥され、乾燥空気中４００℃で１．５時間焼成され、次いで、空気と蒸気の４：１混合物中２００℃で０．５時間蒸気をあてられ得る。しかし、複数の焼成段階を用いる必要はなく、成形された混合物がある特定の長さの時間、一定温度に保持される単一段階を使用することもできる。
【００６６】
初期の「未処理の」成形される混合物は、典型的には非晶質であり、完成した触媒を生成するために、これを結晶化に付す必要がある。結晶化は、成分を混合するステップと成形するステップとの間の時間、成形するステップと焼成との間の時間、および／または焼成の間に起こり得る。
【００６７】
焼成温度および焼成時間は、オルトリン酸ケイ素およびピロリン酸ケイ素の結晶相の成長、ならびに所望の細孔特性を確実にするのに十分であるべきである。５００℃を超える焼成温度は、ピロリン酸ケイ素の過剰形成およびオルトリン酸ケイ素の不十分な形成に寄与する。オルトリン酸ケイ素とピロリン酸ケイ素の混合物を得るために、焼成温度（または、複数の焼成段階がある場合、最も高い焼成温度）は、約２００℃〜約５００℃、好ましくは、約３５０℃〜約４５０℃の範囲内であるべきである。焼成時間（２つ以上の焼成段階がある場合、総時間）は、他の焼成因子に応じて変わるであろうが、約２０分〜約４時間の焼成時間が好ましい。
【００６８】
本明細書に別途記載される通りの一部の実施形態では、ＳＰＡ触媒組成物を調製する方法は、焼成ＳＰＡ触媒組成物を表面コーティングするステップも含む。一部の態様では、焼成ＳＰＡ触媒は、任意のＳｉＯ２含有材料、例えば、珪藻土、滴虫土、繊毛土、フラー土、カオリン、セライト、人工多孔質シリカなどで表面コーティングされていてもよい。本明細書に別途記載される通りの一部の実施形態では、焼成ＳＰＡ触媒組成物は、珪藻土で表面コーティングされている。
【００６９】
本開示の別の態様は、本明細書に記載される通りの任意の方法によって作製されるＳＰＡ触媒組成物である。
【００７０】
本開示の別の態様は、
１種または複数のリン酸類、
１種または複数のリン酸ケイ素類、
任意選択的に、１種または複数のさらなる無機ホスフェート、および
任意選択的に、ケイ質担体材料
を含む（例えば、から本質的になる）焼成固体リン酸触媒組成物であって、
焼成固体リン酸触媒組成物中のリンの量が、焼成後基準でＨ３ＰＯ４として計算して、約７４．５重量％〜約７６．５重量％の範囲内である、
触媒組成物である。そのような材料は、有利には、本明細書に記載の方法を使用して作製することができる。リンの量は、例えば、約７５．０重量％〜約７６．５重量％、または約７５．０重量％〜約７６．０重量％、または約７４．５重量％〜約７６．０重量％であり得る。本発明者らは、触媒の合成における乾燥粒子状材料の使用により、そのような高量のリンを含むＳＰＡ触媒の安定な合成が可能になり得ることを明らかにした。
【００７１】
本開示のＳＰＡ触媒組成物は、１種または複数のリン酸類、１種または複数のリン酸ケイ素類、および任意選択的にケイ質担体材料を含む。一部の態様では、リン酸は、任意のオリゴマーおよび／またはポリマー状態、例えば、オルトリン酸、ピロリン酸、トリポリリン酸、テトラポリリン酸などを含む直鎖状リン酸類など（すなわち、Ｈｎ＋２ＰｎＯ３ｎ＋１系列）、分枝状ポリリン酸類、またはトリメタリン酸、テトラメタリン酸などを含むメタリン酸類であってもよい。当業者であれば、典型的な触媒サンプル中には複数の異なるリン酸類、例えば、上記で具体的に名前を挙げたリン酸類または他のリン酸類のうちの２種以上の混合物が存在するであろうことを認識するであろう。一部の実施形態では、ＳＰＡ触媒組成物は、オルトリン酸、ならびに任意選択的に、ピロリン酸、トリポリリン酸およびテトラポリリン酸のうちの１種または複数を含む。
【００７２】
上記のように、前記組成物は、１種または複数のリン酸ケイ素類を含む。例えば、典型的なサンプル中には、ホスフェート源およびケイ質担体材料源の焼成中の反応によって形成された相当の量のリン酸ケイ素類が存在する。一部の態様では、そのようなホスフェートは、任意のオリゴマーおよび／またはポリマー状態、例えば、オルトホスフェート、ピロホスフェート、トリポリホスフェート、テトラポリホスフェートなどを含む直鎖状ホスフェート、分枝状ホスフェートまたはメタホスフェートであってもよい。一部の実施形態では、ＳＰＡ触媒組成物は、オルトリン酸ケイ素、ならびに任意選択的にピロリン酸ケイ素、トリポリリン酸ケイ素およびテトラポリリン酸ケイ素のうちの１種または複数を含む。ホスフェートは、脱プロトン化の任意の状態であってよく、例えば、オルトホスフェートはリン酸二水素イオン（Ｈ２ＰＯ４−）、リン酸水素イオン（ＨＰＯ４２−）またはリン酸イオン（ＰＯ４３−）であり得る。
【００７３】
当業者であれば、オルトリン酸ケイ素対ピロリン酸ケイ素の比は、積分Ｘ線回折（ＸＲＤ）反射率比から決定することができることを認識するであろう。そのような比は、オルトリン酸ケイ素の（１１３）面およびピロリン酸ケイ素の（００２）面によって生成されたＸ線反射強度の比較である。本明細書に別途記載される通りの一部の実施形態では、ＳＰＡ触媒組成物のオルトリン酸ケイ素対ピロリン酸ケイ素のＸＲＤ反射強度比は、少なくとも約１．５：１、例えば、少なくとも約２：１、少なくとも約３：１、少なくとも約４：１、少なくとも約５：１、少なくとも約６：１、少なくとも約７：１、または少なくとも約８：１である。
【００７４】
本明細書に別途記載される通りの一部の実施形態では、ＳＰＡ触媒組成物中のホスフェートの量は、焼成後基準でＰ２Ｏ５として計算して、約３０重量％〜約８５重量％の範囲内である。本明細書に記載される通りの組成物の一部の実施形態では、ＳＰＡ触媒組成物中のホスフェートの量は、焼成後基準でＰ２Ｏ５として計算して、約３０重量％〜約８０重量％、または約３０重量％〜約７５重量％、または約４０重量％〜約８５重量％、または約４０重量％〜約８０重量％、または約４０重量％〜約７５重量％、または約４５重量％〜約８５重量％、または約４５重量％〜約８０重量％、または約４５重量％〜約７５重量％、または約５０重量％〜約８５重量％、または約５０重量％〜約８０重量％、または約５０重量％〜約７５重量％、または約５５重量％〜約８５重量％、または約５５重量％〜約８０重量％、または約５５重量％〜約７５重量％、または約６０重量％〜約８５重量％、または約６０重量％〜約８０重量％、または約６０重量％〜約７５重量％の範囲である。当然のことながら、焼成後基準でＨ３ＰＯ４として計算して約７４．５重量％〜約７６．５重量％の範囲内のリンを有する材料において、上で言及したホスフェートの量の全範囲が利用可能であるとは限らない。当業者であれば、当技術分野における従来の方法論、例えば、ＸＲＤ、ｐＨ滴定および３１Ｐ  ＮＭＲを使用して、リン酸および／または無機ホスフェートの量を定量するであろう。ホスフェートの量は、ＳＰＡ触媒組成物を作製するのに使用された材料の正体および量に基づいて計算することもできる。
【００７５】
本明細書に別途記載される通りの一部の実施形態では、ＳＰＡ触媒組成物の遊離酸度は、Ｐ２Ｏ５として計算して、約１０％〜約４０％、例えば、約１０％〜約３５％、または約１０％〜約３０％、または約１０％〜約２５％、または約１５％〜約４０％、または約１５％〜約３５％、または約１５％〜約３０％、または約１５％〜約２５％、または約２０％〜約４０％、または約２０％〜約３５％、または約２０％〜約３０％、または約２０％〜約２５％の範囲内である。遊離酸度は、当業者によって、例えば、ｐＨ滴定を使用して決定され得る。
【００７６】
本明細書に別途記載される通りの多くの実施形態では、ケイ質担体材料（すなわち、１種または複数のリン酸ケイ素類以外）は、ＳＰＡ触媒組成物中に実質的に存在しない。当業者であれば認識するであろうように、多くの場合、成形可能混合物中のケイ質担体材料源は、成形された混合物が焼成された場合、実質的に完全にリン酸ケイ素に転化される。例えば、本明細書に別途記載される通りのある特定の実施形態では、ＳＰＡ触媒組成物に含まれるケイ質担体材料（すなわち、１種または複数のリン酸ケイ素類以外）は、（ＳｉＯ２として計算して）１重量％未満、０．５重量％未満、または０．１重量％未満である。
【００７７】
しかし、上記のように、ＳＰＡ触媒組成物は、任意選択的に、ケイ質担体材料も含み得る（すなわち、リン酸ケイ素として存在するケイ素に加えて）。
【００７８】
本明細書に別途記載される通りのある特定の実施形態では、ケイ質担体材料は、実質的にＳｉＯ２であり、例えば、少なくとも８０重量％、少なくとも９０量％、少なくとも９５重量％、または少なくとも９９重量％ＳｉＯ２である。例えば、本明細書に別途記載される通りの一部の実施形態では、ケイ質担体材料は、珪藻土、セライトまたは人工多孔質シリカを含む。本明細書に別途記載される通りの一部の特定の実施形態では、ケイ質担体材料は、珪藻土を含む。当然のことながら、当業者であれば、これらのケイ質担体材料が、焼成形態で（すなわち、任意のそのような材料の焼成生成物として）存在し得ることを認識するであろう。
【００７９】
本明細書に別途記載される通りの組成物のある特定の実施形態では、ＳＰＡ触媒組成物中のケイ素の量は、焼成後基準でＳｉＯ２として計算して、約１５重量％〜約８５重量％の範囲内である。本明細書に別途記載される通りの一部の実施形態では、ＳＰＡ触媒組成物中のケイ素の量は、焼成後基準でＳｉＯ２として計算して、約２０重量％〜約７０重量％、約２５重量％〜約７０重量％、または約１５重量％〜約６０重量％、または約２０重量％〜約６０重量％、または約２５重量％〜約６０重量％、または約１５重量％〜約５５重量％、または約２０重量％〜約５５重量％、または約２５重量％〜約５５重量％、または約１５重量％〜約５０重量％、または約２０重量％〜約５０重量％、または約２５重量％〜約５０重量％、または約１５重量％〜約４５重量％、または約２０重量％〜約４５重量％、または約２５重量％〜約４５重量％、または約１５重量％〜約４０重量％、または約２０重量％〜約４０重量％、または約２５重量％〜約４０重量％の範囲である。当然のことながら、焼成後基準でＨ３ＰＯ４として計算して約７４．５重量％〜約７６．５重量％の範囲内のリンを有する材料において、上で言及したケイ素の量の全範囲が利用可能であるとは限らない。
【００８０】
当業者であれば、ＳＰＡ触媒組成物が、相当の量のリン酸ケイ素類を含み得ることを認識するであろう。上記のように、ホスフェート含量は、上記のようにＰ２Ｏ５として定量化され、一方、ケイ素含量は、上記のようにＳｉＯ２として定量化される。
【００８１】
本明細書に別途記載される通りの一部の実施形態では、ＳＰＡ触媒組成物中のリン対ケイ素の原子モル比は、約０．２５：１〜約６：１、例えば、約０．５：１〜約６：１、または約１：１〜６：１、または約２：１〜約６：１、または約３：１〜約６：１、または約４：１〜約６：１、または約０．２５：１〜約５：１、または約０．５：１〜約５：１、または約１：１〜５：１、または約２：１〜約５：１、または約３：１〜約５：１、または約４：１〜約５：１、または約０．２５：１〜約４：１、または約０．５：１〜約４：１、または約１：１〜４：１、または約２：１〜約４：１、または約３：１〜約４：１、または約０．２５：１〜約３：１、または約０．５：１〜約３：１、または約１：１〜３：１、または約２：１〜約３：１、または約０．２５：１〜約２：１、または約０．５：１〜約２：１、または約１：１〜２：１の範囲内である。当然のことながら、焼成後基準でＨ３ＰＯ４として計算して約７４．５重量％〜約７６．５重量％の範囲内のリンを有する材料において、上で言及したＰ：Ｓｉ比の全範囲が利用可能であるとは限らない。
【００８２】
一部の実施形態では、リン、ケイ素、酸素および水素の総量は、焼成後重量基準で、ＳＰＡ触媒組成物の少なくとも約９５重量％、例えば、焼成後重量基準で、ＳＰＡ触媒組成物の少なくとも約９６重量％、または少なくとも約９７重量％、または少なくとも約９７．５重量％、または少なくとも約９８重量％、または少なくとも約９８．５重量％、または少なくとも約９９重量％、または少なくとも約９９．５重量％、または少なくとも約９９．９重量％である。特に、本開示の材料およびプロセスは、助触媒元素の使用なしで優れたＳＰＡ触媒性能をもたらすことができる。
【００８３】
当業者であれば認識するであろうように、珪藻土は、少量のアルミニウムおよび鉄を含み得る。本明細書に別途記載される通りの一部の実施形態では、リン、ケイ素、酸素、アルミニウム、鉄および水素の総量は、焼成後重量基準で、ＳＰＡ触媒組成物の少なくとも約９５重量％、例えば、焼成後重量基準で、ＳＰＡ触媒組成物の少なくとも約９６重量％、または少なくとも約９７重量％、または少なくとも約９７．５重量％、または少なくとも約９８重量％、または少なくとも約９８．５重量％、または少なくとも約９９重量％、または少なくとも約９９．５重量％、または少なくとも約９９．９重量であり、そのうち鉄の量は、焼成後重量基準で、約１重量％以下、約０．５重量％以下、または約０．２５重量％以下であり、アルミニウムの量は、焼成後重量基準で、約２重量％以下、約１重量％以下、または約０．５重量％以下である。特に、本開示の材料は、助触媒元素の使用なしで優れたＳＰＡ触媒性能をもたらすことができる。
【００８４】
本明細書に記載の方法によって生成されたＳＰＡ触媒組成物は、細孔を含み、総細孔容積および細孔直径の分布の両方によって特徴付けられる。本明細書に別途記載される通りの一部の実施形態では、ＳＰＡ触媒組成物の総細孔容積は、少なくとも０．１７ｃｍ３、例えば、少なくとも０．１８ｃｍ３、または少なくとも０．１９ｃｍ３、または少なくとも０．２０ｃｍ３である。一部の実施形態では、少なくとも１μｍ、例えば、少なくとも２．５μｍ、少なくとも５μｍ、または少なくとも１０μｍの直径を有する細孔が占める容積は、少なくとも０．１５ｃｍ３である。当業者であれば、細孔容積は、水銀ポロシメトリ−から決定することができることを認識するであろう。
【００８５】
本開示の別の実施形態は、炭化水素を転化する方法である。本方法は、本明細書に記載される通りのＳＰＡ触媒組成物を供するステップを含む。本方法は、炭化水素供給材料を、供されたＳＰＡ触媒組成物と接触させるステップも含む。一部の態様では、炭化水素転化は、オレフィンのオリゴマー化、例えば、プロピレンのオリゴマー化、ブテンのオリゴマー化などであってもよい。一部の態様では、炭化水素転化は、芳香族炭化水素のアルキル化、例えば、ベンゼンのアルキル化などであってもよい。一部の実施形態では、炭化水素転化は、オレフィンのオリゴマー化である。
【００８６】
本開示のＳＰＡ触媒組成物は、例えば、アルキル芳香族を製造するためにオレフィンによる芳香族炭化水素のアルキル化に使用することができる。本明細書に別途記載される通りの一実施形態では、エチルベンゼンを製造するために、ベンゼンをエチレンと反応させる。本明細書に別途記載される通りの別の実施形態では、クメンを製造するために、ベンゼンをプロピレンと反応させる。典型的なプロセスにおいて、芳香族炭化水素およびオレフィンは、本開示の固体リン酸触媒を含有する圧力容器に連続的に供給される。供給材料混和物は、アルキル化触媒を含有するアルキル化反応ゾーンに一定速度で、または代替的に可変速度で導入され得る。通常、芳香族基質およびオレフィン性アルキル化剤は、約１：１〜２０：１、好ましくは約２：１〜８：１のモル比で接触させる。好ましい供給材料モル比は、触媒へのコークスおよび重質材料の堆積による触媒の不活性化を最小にすることによって触媒寿命を最大にすることを補助する。触媒は、反応器容器内の１つの層に含有されてもよく、反応器内の複数の層に分割されてもよい。アルキル化反応系は、直列の１つまたは複数の反応容器を含み得る。反応ゾーンへの供給材料は、典型的なプラグ流型反応器では、触媒層を垂直上向きもしくは下向きに流れ得、または輻流型反応器では触媒層を横切って水平に流れ得る。芳香族化合物およびオレフィンを合わせた供給材料の約０．０１％〜約６％の間の量に制御された量の水が、触媒性能に影響を及ぼす触媒の脱水を防ぐために、好ましくは、アルキル化反応ゾーンに添加される。
【００８７】
本開示のＳＰＡ触媒組成物は、ポリガスプロセスにも使用することができる。接触縮合と呼ばれることもあるこのプロセスでは、供給材料流中のオレフィンがオリゴマー化されてより重質の炭化水素が製造される。例示的な実施形態では、触媒の粒子は、垂直円柱状の処理塔または反応器もしくは塔の固定床に入れられ、オレフィンを含有するガスが、１７０℃〜２９０℃の温度および６〜１０２気圧の圧力で反応器または塔を下向きに通過する。これらの条件は、およそ１０〜５０パーセントまたはそれよりも多いプロピレンおよびブチレンを含有し得るオレフィン含有材料を扱う場合に特に適用可能である。本質的にプロピレンおよびブチレンを含む混合物に対して操作する場合、好ましいプロセス条件は、約１４０℃〜約２５０℃の温度および約３４〜約１０２気圧の圧力である。
【００８８】
一部の態様では、炭化水素供給材料は、任意のＣ３またはＣ４炭化水素を含んでもよい。一部の態様では、炭化水素は、飽和または不飽和（すなわち、オレフィン性）炭化水素を含んでいてもよい。当業者であれば、炭化水素供給材料が、Ｃ３およびＣ４炭化水素のいくつかの組合せ、ならびに飽和およびオレフィン性炭化水素のいくつかの組合せを含み得ることを認識するであろう。一部の実施形態では、炭化水素供給材料は、プロピレンを含む。一部の実施形態では、炭化水素供給材料は、１−ブテンを含む。
【００８９】
一部の実施形態では、炭化水素供給材料は、約５重量％〜約９５重量％、例えば、約１０重量％〜約９０重量％、もしくは約１５重量％〜約８５重量％、もしくは約２０重量％〜約８０重量％、もしくは約２０重量％〜約７０重量％、もしくは約２０重量％〜約６０重量％、もしくは約２０重量％〜約５０重量％、もしくは約２０重量％〜約４０重量％、もしくは約３０重量％〜約８０重量％、もしくは約３５重量％〜約７５重量％、もしくは約４０重量％〜約７０重量％、もしくは約４５重量％〜約６５重量％の範囲内の量で存在するオレフィン性炭化水素を含み、または当該量は、約１５重量％、もしくは約２０重量％、もしくは約２５重量％、もしくは約３０重量％、もしくは約３５重量％、もしくは約４０重量％、もしくは約４５重量％、もしくは約５０重量％、もしくは約５５重量％、もしくは約６０重量％、もしくは約６５重量％、もしくは約７０重量％である。
【００９０】
一部の実施形態では、炭化水素供給材料の水和レベルは、約５０ｐｐｍ〜約１０００ｐｐｍ、例えば、約１００ｐｐｍ〜約９００ｐｐｍ、もしくは約１５０ｐｐｍ〜約８５０ｐｐｍ、もしくは約２００ｐｐｍ〜約８００ｐｐｍ、もしくは約２５０ｐｐｍ〜約７５０ｐｐｍ、もしくは約３００ｐｐｍ〜約７００ｐｐｍ、もしくは約３５０ｐｐｍ〜約６５０ｐｐｍ、もしくは約４００ｐｐｍ〜約６００ｐｐｍ、もしくは約４５０ｐｐｍ〜約５５０ｐｐｍの範囲内であり、または前記水和レベルは、約２００ｐｐｍ、もしくは約２５０ｐｐｍ、もしくは約３００ｐｐｍ、もしくは約３５０ｐｐｍ、もしくは約４００ｐｐｍ、もしくは約４５０ｐｐｍ、もしくは約５００ｐｐｍ、もしくは約５５０ｐｐｍ、もしくは約６００ｐｐｍ、もしくは約６５０ｐｐｍ、もしくは約７００ｐｐｍである。
【００９１】
一部の実施形態では、炭化水素を、供されたＳＰＡ触媒組成物と、約０．１時間−１〜約５時間−１、例えば、約０．２５時間−１〜約４．５時間−１、もしくは約０．５時間−１〜約４時間−１、もしくは約０．７５時間−１〜約３．５時間−１、もしくは約１時間−１〜約３時間−１、もしくは約１時間−１〜約２．５時間−１、もしくは約１時間−１〜約２時間−１、もしくは約１時間−１〜約１．７５時間−１、もしくは約１時間−１〜約１．５時間−１の液空間速度で接触させ、または前記液空間速度は、約０．２５時間−１、もしくは約０．５時間−１、もしくは約０．７５時間−１、もしくは約１時間−１、もしくは約１．２５時間−１、もしくは約１．５時間−１、もしくは約１．７５時間−１、もしくは約２時間−１、もしくは約２．５時間−１、もしくは約３時間−１、もしくは約３．５時間−１、もしくは約４時間−１である。
【００９２】
一部の実施形態では、炭化水素を転化する方法は、約５０℃〜約４５０℃、例えば、約７５℃〜約４００℃、もしくは約１００℃〜約３５０℃、もしくは約１００℃〜約３００℃、もしくは約１００℃〜約２５０℃、もしくは約１００℃〜約２００℃、もしくは約１２５℃〜約１７５℃の範囲内の温度で実施され、または前記温度は、約１００℃、もしくは約１２０℃、もしくは約１４０℃、もしくは約１６０℃、もしくは約１８０℃、もしくは約２００℃、もしくは約２２０℃、もしくは約２４０℃、もしくは約２６０℃、もしくは約２８０℃、もしくは約３００℃である。
【００９３】
一部の実施形態では、炭化水素を転化する方法は、約１ｂａｒ〜約１５０ｂａｒ、例えば、約５ｂａｒ〜約１２５ｂａｒ、もしくは約５ｂａｒ〜約１００ｂａｒ、もしくは約５ｂａｒ〜約９０ｂａｒ、もしくは約１０ｂａｒ〜約８０ｂａｒ、もしくは約１５ｂａｒ〜約７０ｂａｒ、もしくは約２０ｂａｒ〜約６０ｂａｒ、もしくは約２５ｂａｒ〜約５０ｂａｒ、もしくは約３０ｂａｒ〜約４５ｂａｒ、もしくは約３５ｂａｒ〜約４０ｂａｒの範囲内の圧力で実施され、または前記圧力は、約１５ｂａｒ、もしくは約２０ｂａｒ、もしくは約２５ｂａｒ、もしくは約３０ｂａｒ、もしくは約３５ｂａｒ、もしくは約４０ｂａｒ、もしくは約４５ｂａｒ、もしくは約５０ｂａｒ、もしくは約５５ｂａｒ、もしくは約６０ｂａｒ、もしくは約６５ｂａｒ、もしくは約７０ｂａｒである。
【００９４】
例
以下の例は、本開示の具体的な実施形態および様々なその使用の例示である。それらは例示の目的のみで示され、本開示の限定として取られるべきではない。
【００９５】
例１
ＳＰＡ触媒組成物の調製
４５℃のリン酸（１１３％濃度）１１１．５ｇをミキシングボウルに添加した。次いで、リン酸類およびリン酸ケイ素類を含む乾燥粒子状材料（重量基準で計算して約１：２〜約１：４の範囲内の比で存在する非晶質シリカおよびリン酸（１１３％濃度）の混合物を焼成することによって調製した）２６．６ｇ、ならびに珪藻土３８．５ｇを当該ボウルに添加し、高速のメカニカルミキサー中で数分間混合した。混合物を、水圧プレスを使用して押出し、次いで、空気中、表１に従う温度で、表１に従う時間焼成して、ＳＰＡ触媒組成物１（ＳＰＡ−１）を得た。ＳＰＡ−２を同様に調製したが、珪藻土の量を、Ｈ３ＰＯ４：珪藻土比が３．６０になるように調整した。
【００９６】
比較用の触媒組成物Ｃ１およびＣ２を、ＳＰＡ−１およびＳＰＡ−２について上で記載される通りに調製したが、乾燥粒子状材料は除外した。
【００９７】
【表１】
2020509931.tif 000002
【００９８】
例２
ＳＰＡ触媒によるオレフィンのオリゴマー化
例１に従って調製したＳＰＡ触媒組成物を、反応器に入れた。５１０ｐｐｍの水分レベルを維持し、４５重量％のプロパンおよび５５重量％のプロピレンを含有する供給材料を、２．８時間−１の直線空間速度（ＬＨＳＶ）で触媒床を通過させた。触媒床の温度および圧力は、２１６℃および６５ｂａｒに維持した。表２は、２３、４７、７１、９５、１１９、１４３、１６７、１９１および２１５時間の運転後のプロピレン転化を示す。
【００９９】
【表２】
2020509931.tif 000003
【０１００】
表２に示されるデータは、混合物中にリワーク組成物を含めること、および混合物中のリン酸対シリカの比を増加させることにより、触媒組成物の平均性能および不活性化率の両方が改善されることを実証している。
【０１０１】
例３
ＳＰＡ触媒組成物の圧壊強度
重量基準で計算して約１：２〜約１：４の範囲内の比で存在する非晶質シリカおよびリン酸（１１３％濃度）の混合物を焼成することによって調製した、リン酸類およびリン酸ケイ素類を含むリワーク成分を、ハンマーミルを使用して、１．７ｍｍ〜４．７ｍｍの範囲のスクリーンサイズで粒子に粉砕した。
【０１０２】
ＳＰＡ触媒組成物を、表３に提示されるようにハンマーミル処理されたリワーク成分を使用して、例２のＳＰＡ−１と同様に調製した。圧壊強度および摩減損失（ｌｏｓｓ  ｏｎ  ａｔｔｒｉｔｉｏｎ）を、各焼成触媒組成物について決定した。結果を表３に示す。
【０１０３】
【表３】
2020509931.tif 000004
【０１０４】
表３に示されるデータは、圧壊されたリワーク成分を含めることにより、そうでなければ不都合であるはずの比較的高いＨ３ＰＯ４：ＳｉＯ２比を有する混合物から調製された組成物を含む、触媒組成物の物理特性が改善されることを実証している。
【国際調査報告】
2020509931.tif 000005
2020509931.tif 000006
2020509931.tif 000007